(57)【要約】【課題】簡便な方法で酸素を高濃度で安定的に保持し、洗浄効果発現時にはかかる酸素が急激に解放されて強力な洗浄力を発現することが出来る酸素を包含するシリカコロイド集合体分散水を実現する。【解決手段】  シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されている。【選択図】図１
2017222523.tif 000002
【特許請求の範囲】
【請求項１】
水系に分散したシリカコロイド集合体であって、
該シリカコロイド集合体はそのコロイド集合体中に気相の酸素を内包し、
さらに該気相の酸素を内包したシリカコロイド集合体はその外周がカルシウムイオンで覆われており、
気相の酸素が水系中でシリカコロイド中に安定して維持されていることを特徴とする、
酸素を包含するシリカコロイド集合体分散水。
【請求項２】
該水系に分散したシリカコロイド集合体は、
該分散水系がｐＨ１０以上のアルカリ性であることを特徴とする、
請求項１記載の酸素を包含するシリカコロイド集合体分散水。
【請求項３】
該水系に分散したシリカコロイド集合体は、
該分散水系がｐＨ１２以上のアルカリ性であることを特徴とする、
請求項２記載の酸素を包含するシリカコロイド集合体分散水。
【請求項４】
該水系に分散したシリカコロイド集合体は、
該シリカコロイドの原料がケイ酸及び炭酸カルシウムであることを特徴とする、
請求項１乃至３の何れか一に記載の酸素を包含するシリカコロイド集合体分散水。
【請求項５】
該水系に分散したシリカコロイド集合体は、
該シリカコロイドの原料のうちのケイ酸がオルトケイ酸及び／又はメタケイ酸水和物であることを特徴とする、
請求項４記載の水系に分散した酸素を包含するシリカコロイド集合体分散水。
【請求項６】
該水系に分散したシリカコロイド集合体は、
該シリカコロイドの原料のうちのケイ酸の分散量が１０００ｐｐｍ以上１００００ｐｐｍ以下であることを特徴とする、
請求項４乃至５の何れか一に記載の酸素を包含するシリカコロイド集合体分散水。
【請求項７】
該水系に分散したシリカコロイド集合体は、
該シリカコロイドの原料のうちのケイ酸の分散量が２０００ｐｐｍ以上６００００ｐｐｍ以下であることを特徴とする、
請求項６記載の酸素を包含するシリカコロイド集合体分散水。
【請求項８】
該水系に分散したシリカコロイド集合体は、
水系のカルシウムイオン濃度が１００ｐｐｂ以上１０００ｐｐｍ以下であることを特徴とする、
請求項４乃至７の何れか一に記載の酸素を包含するシリカコロイド集合体分散水。
【請求項９】
該水系に分散したシリカコロイド集合体は、
水系のカルシウムイオン濃度が２５０ｐｐｂ以上５５０ｐｐｍ以下であることを特徴とする、
請求項８記載の酸素を包含するシリカコロイド集合体分散水。
【請求項１０】
該水系に分散したシリカコロイド集合体は、
該シリカコロイド集合体中に気相の酸素を内包させるために、
該水系にナノバブルを注入する工程を経て製造されることを特徴とする、
請求項１乃至９の何れか一に記載の酸素を包含するシリカコロイド集合体分散水。
【請求項１１】
該シリカコロイド集合体中に気相の酸素を内包させるために用いられるナノバブルは、
その気体に酸素を含ことを特徴とする、
請求項１０記載の酸素を包含するシリカコロイド集合体分散水。
【請求項１２】
該シリカコロイド集合体中に気相の酸素を内包させるために用いられるナノバブルは、
その気体の主成分が酸素であることを特徴とする、
請求項１１記載の酸素を包含するシリカコロイド集合体分散水。
【請求項１３】
該シリカコロイド集合体中に気相の酸素を内包させるために用いられるナノバブルは、
平均直径がナノメートルレベルの微小な泡であり、
そのバブルの平均直径が１μｍ以下であることを特徴とする、
請求項１０乃至１２の何れか一に記載の酸素を包含するシリカコロイド集合体分散水。
【請求項１４】
該シリカコロイド集合体中に気相の酸素を内包させるために用いられるナノバブルは、
平均直径がナノメートルレベルの微小な泡であり、
そのバブルの平均直径が１００ｎｍ以下であることを特徴とする、
請求項１３記載の酸素を包含するシリカコロイド集合体分散水。
【請求項１５】
該シリカコロイド集合体中に気相の酸素を内包させるために用いられるナノバブルを発生させるためのナノバブル発生器は、
酸素を少なくとも含む気体を液中に圧入し、ナノバブル化する機構により構成されることを特徴とする、
請求項１０乃至１４の何れか一に記載の酸素を包含するシリカコロイド集合体分散水。
【請求項１６】
該シリカコロイド集合体中に気相の酸素を内包させるために用いられるナノバブルを発生させるためのナノバブル発生器は、
ＳＰＧ膜を通して気体を液中に圧入することによりナノバブル化する機構により構成されることを特徴とする、
請求項１５記載の酸素を包含するシリカコロイド集合体分散水。
【請求項１７】
該シリカコロイド集合体中に気相の酸素を内包させるために該水系にナノバブルを注入する工程は、
液温を摂氏５０度以上に維持しつつ行われることを特徴とする、
請求項１０乃至１６の何れか一に記載の酸素を包含するシリカコロイド集合体分散水。
【請求項１８】
該シリカコロイド集合体中に気相の酸素を内包させるために該水系にナノバブルを注入する工程は、
液温を摂氏７０度以上に維持しつつ行われることを特徴とする、
請求項１７記載の酸素を包含するシリカコロイド集合体分散水。
【請求項１９】
該シリカコロイド集合体中に気相の酸素を内包させるために該水系にナノバブルを注入する工程は、
液温を摂氏８０度以上摂氏９０度以下に維持しつつ行われることを特徴とする、
請求項１８記載の酸素を包含するシリカコロイド集合体分散水。
【請求項２０】
該シリカコロイド集合体中に気相の酸素を内包させるために該水系にナノバブルを注入する工程は、
１０時間以上継続して行われることを特徴とする、
請求項１０乃至１９の何れか一に記載の酸素を包含するシリカコロイド集合体分散水。
【請求項２１】
該シリカコロイド集合体中に気相の酸素を内包させるために該水系にナノバブルを注入する工程は、
１５時間以上継続して行われることを特徴とする、
請求項２０記載の酸素を包含するシリカコロイド集合体分散水。
【請求項２２】
該シリカコロイド集合体中に気相の酸素を内包させるために該水系にナノバブルを注入する工程は、
２０時間乃至２４時間継続して行われることを特徴とする、
請求項２１記載の酸素を包含するシリカコロイド集合体分散水。
【請求項２３】
水系に分散したシリカコロイド集合体の製造方法であって、
該シリカコロイド集合体はそのコロイド集合体中に気相の酸素を内包し、
さらに該気相の酸素を内包したシリカコロイド集合体はその外周がカルシウムイオンで覆われており、
気相の酸素が水系中でシリカコロイド中に安定して維持されており、
該酸素を包含するシリカコロイド集合体分散水は、
水と、少なくともケイ酸を含む混合物を混合する第一の工程と、
該混合物を加熱しつつ該混合物中にナノバブルを注入する第二の工程と、
該ナノバブル注入工程を経た混合物をフィルタリングする第三の工程と、
を経て製造されたことを特徴とする、
酸素を包含するシリカコロイド集合体分散水の製造方法。
【請求項２４】
該水系に分散したシリカコロイド集合体の製造方法に於いて、
該分散水系がｐＨ１０以上のアルカリ性であることを特徴とする、
請求項２３記載の酸素を包含するシリカコロイド集合体分散水の製造方法。
【請求項２５】
該水系に分散したシリカコロイド集合体の製造方法に於いて、
該分散水系がｐＨ１２以上のアルカリ性であることを特徴とする、
請求項２４記載の酸素を包含するシリカコロイド集合体分散水の製造方法。
【請求項２６】
該水系に分散したシリカコロイド集合体の製造方法に於いて、
該シリカコロイドの原料がケイ酸及び炭酸カルシウムであることを特徴とする、
請求項２３乃至２５の何れか一に記載の酸素を包含するシリカコロイド集合体分散水の製造方法。
【請求項２７】
該水系に分散したシリカコロイド集合体の製造方法に於いて、
該シリカコロイドの原料のうちのケイ酸がオルトケイ酸及び／又はメタケイ酸水和物であることを特徴とする、
請求項２６記載の水系に分散した酸素を包含するシリカコロイド集合体分散水の製造方法。
【請求項２８】
該水系に分散したシリカコロイド集合体の製造方法に於いて、
該シリカコロイドの原料のうちのケイ酸の分散量が１０００ｐｐｍ以上１００００ｐｐｍ以下であることを特徴とする、
請求項２６乃至２７の何れか一に記載の酸素を包含するシリカコロイド集合体分散水の製造方法。
【請求項２９】
該水系に分散したシリカコロイド集合体の製造方法に於いて、
該シリカコロイドの原料のうちのケイ酸の分散量が２０００ｐｐｍ以上６００００ｐｐｍ以下であることを特徴とする、
請求項２８記載の酸素を包含するシリカコロイド集合体分散水の製造方法。
【請求項３０】
該水系に分散したシリカコロイド集合体の製造方法に於いて、
水系のカルシウムイオン濃度が１００ｐｐｂ以上１０００ｐｐｍ以下であることを特徴とする、
請求項２６乃至２９の何れか一に記載の酸素を包含するシリカコロイド集合体分散水の製造方法。
【請求項３１】
該水系に分散したシリカコロイド集合体の製造方法に於いて、
水系のカルシウムイオン濃度が２５０ｐｐｂ以上５５０ｐｐｍ以下であることを特徴とする、
請求項３０記載の酸素を包含するシリカコロイド集合体分散水の製造方法。
【請求項３２】
該水系に分散したシリカコロイド集合体の製造方法に於いて、
該シリカコロイド集合体中に気相の酸素を内包させるために、
該水系にナノバブルを注入する工程を経て製造されることを特徴とする、
請求項２３乃至３１の何れか一に記載の酸素を包含するシリカコロイド集合体分散水の製造方法。
【請求項３３】
該シリカコロイド集合体中に気相の酸素を内包させるために用いられるナノバブルは、
その気体に酸素を含ことを特徴とする、
請求項３２記載の酸素を包含するシリカコロイド集合体分散水の製造方法。
【請求項３４】
該シリカコロイド集合体中に気相の酸素を内包させるために用いられるナノバブルは、
その気体の主成分が酸素であることを特徴とする、
請求項３３記載の酸素を包含するシリカコロイド集合体分散水の製造方法。
【請求項３５】
該シリカコロイド集合体中に気相の酸素を内包させるために用いられるナノバブルは、
平均直径がナノメートルレベルの微小な泡であり、
そのバブルの平均直径が１μｍ以下であることを特徴とする、
請求項３２乃至３４の何れか一に記載の酸素を包含するシリカコロイド集合体分散水の製造方法。
【請求項３６】
該シリカコロイド集合体中に気相の酸素を内包させるために用いられるナノバブルは、
平均直径がナノメートルレベルの微小な泡であり、
そのバブルの平均直径が１００ｎｍ以下であることを特徴とする、
請求項３５記載の酸素を包含するシリカコロイド集合体分散水の製造方法。
【請求項３７】
該シリカコロイド集合体中に気相の酸素を内包させるために用いられるナノバブルを発生させるためのナノバブル発生器は、
酸素を少なくとも含む気体を液中に圧入し、ナノバブル化する機構により構成されることを特徴とする、
請求項３２乃至３６の何れか一に記載の酸素を包含するシリカコロイド集合体分散水の製造方法。
【請求項３８】
該シリカコロイド集合体中に気相の酸素を内包させるために用いられるナノバブルを発生させるためのナノバブル発生器は、
ＳＰＧ膜を通して気体を液中に圧入することによりナノバブル化する機構により構成されることを特徴とする、
請求項３７記載の酸素を包含するシリカコロイド集合体分散水の製造方法。
【請求項３９】
該シリカコロイド集合体中に気相の酸素を内包させるために該水系にナノバブルを注入する工程は、
液温を摂氏５０度以上に維持しつつ行われることを特徴とする、
請求項３２乃至３８の何れか一に記載の酸素を包含するシリカコロイド集合体分散水の製造方法。
【請求項４０】
該シリカコロイド集合体中に気相の酸素を内包させるために該水系にナノバブルを注入する工程は、
液温を摂氏７０度以上に維持しつつ行われることを特徴とする、
請求項３９記載の酸素を包含するシリカコロイド集合体分散水の製造方法。
【請求項４１】
該シリカコロイド集合体中に気相の酸素を内包させるために該水系にナノバブルを注入する工程は、
液温を摂氏８０度以上摂氏９０度以下に維持しつつ行われることを特徴とする、
請求項４０記載の酸素を包含するシリカコロイド集合体分散水の製造方法。
【請求項４２】
該シリカコロイド集合体中に気相の酸素を内包させるために該水系にナノバブルを注入する工程は、
１０時間以上継続して行われることを特徴とする、
請求項３２乃至４１の何れか一に記載の酸素を包含するシリカコロイド集合体分散水の製造方法。
【請求項４３】
該シリカコロイド集合体中に気相の酸素を内包させるために該水系にナノバブルを注入する工程は、
１５時間以上継続して行われることを特徴とする、
請求項４２記載の酸素を包含するシリカコロイド集合体分散水の製造方法。
【請求項４４】
該シリカコロイド集合体中に気相の酸素を内包させるために該水系にナノバブルを注入する工程は、
２０時間乃至２４時間継続して行われることを特徴とする、
請求項４３記載の酸素を包含するシリカコロイド集合体分散水の製造方法。
【請求項４５】
水系に分散したシリカコロイド集合体よりなる洗浄剤であって、
該シリカコロイド集合体はそのコロイド集合体中に気相の酸素を内包し、
さらに該気相の酸素を内包したシリカコロイド集合体はその外周がカルシウムイオンで覆われており、
気相の酸素が水系中でシリカコロイド中に安定して維持され,
特にステイン等の脂肪酸を含む汚染物に該シリカコロイド集合体が接触すると脂肪酸の正の電気基軸と外周のカルシウムイオンが反応して発熱し、
該発熱によりコロイドが崩壊して内包されていた酸素が膨張拡散し、
該酸素の膨張拡散の物理的作用によりステイン等の脂肪酸の脂肪さを切断することにより汚染物を剥離させて洗浄効果を発現することを特徴とする、
酸素を包含するシリカコロイド集合体分散水よりなる洗浄剤。
【請求項４６】
該水系に分散したシリカコロイド集合体よりなる洗浄剤は、
該分散水系がｐＨ１０以上のアルカリ性であることを特徴とする、
請求項４５記載の酸素を包含するシリカコロイド集合体分散水よりなる洗浄剤。
【請求項４７】
該水系に分散したシリカコロイド集合体よりなる洗浄剤は、
該分散水系がｐＨ１２以上のアルカリ性であることを特徴とする、
請求項４６記載の酸素を包含するシリカコロイド集合体分散水よりなる洗浄剤。
【請求項４８】
該水系に分散したシリカコロイド集合体よりなる洗浄剤は、
該シリカコロイドの原料がケイ酸及び炭酸カルシウムであることを特徴とする、
請求項４５乃至４７の何れか一に記載の酸素を包含するシリカコロイド集合体分散水よりなる洗浄剤。
【請求項４９】
該水系に分散したシリカコロイド集合体よりなる洗浄剤は、
該シリカコロイドの原料のうちのケイ酸がオルトケイ酸及び／又はメタケイ酸水和物であることを特徴とする、
請求項４８記載の水系に分散した酸素を包含するシリカコロイド集合体分散水よりなる洗浄剤。
【請求項５０】
該水系に分散したシリカコロイド集合体よりなる洗浄剤は、
該シリカコロイドの原料のうちのケイ酸の分散量が１０００ｐｐｍ以上１００００ｐｐｍ以下であることを特徴とする、
請求項４８乃至４９の何れか一に記載の酸素を包含するシリカコロイド集合体分散水よりなる洗浄剤。
【請求項５１】
該水系に分散したシリカコロイド集合体よりなる洗浄剤は、
該シリカコロイドの原料のうちのケイ酸の分散量が２０００ｐｐｍ以上６００００ｐｐｍ以下であることを特徴とする、
請求項５０記載の酸素を包含するシリカコロイド集合体分散水よりなる洗浄剤。
【請求項５２】
該水系に分散したシリカコロイド集合体よりなる洗浄剤は、
水系のカルシウムイオン濃度が１００ｐｐｂ以上１０００ｐｐｍ以下であることを特徴とする、
請求項４８乃至５１の何れか一に記載の酸素を包含するシリカコロイド集合体分散水よりなる洗浄剤。
【請求項５３】
該水系に分散したシリカコロイド集合体よりなる洗浄剤は、
水系のカルシウムイオン濃度が２５０ｐｐｂ以上５５０ｐｐｍ以下であることを特徴とする、
請求項５２記載の酸素を包含するシリカコロイド集合体分散水よりなる洗浄剤。
【請求項５４】
該水系に分散したシリカコロイド集合体よりなる洗浄剤は、
該シリカコロイド集合体中に気相の酸素を内包させるために、
該水系にナノバブルを注入する工程を経て製造されることを特徴とする、
請求項４５乃至５３の何れか一に記載の酸素を包含するシリカコロイド集合体分散水よりなる洗浄剤。
【請求項５５】
該シリカコロイド集合体よりなる洗浄剤中に気相の酸素を内包させるために用いられるナノバブルは、
その気体に酸素を含ことを特徴とする、
請求項５４記載の酸素を包含するシリカコロイド集合体分散水よりなる洗浄剤。
【請求項５６】
該シリカコロイド集合体中よりなる洗浄剤に気相の酸素を内包させるために用いられるナノバブルは、
その気体の主成分が酸素であることを特徴とする、
請求項５５記載の酸素を包含するシリカコロイド集合体分散水よりなる洗浄剤。
【請求項５７】
該シリカコロイド集合体よりなる洗浄剤中に気相の酸素を内包させるために用いられるナノバブルは、
平均直径がナノメートルレベルの微小な泡であり、
そのバブルの平均直径が１μｍ以下であることを特徴とする、
請求項５４乃至５６の何れか一に記載の酸素を包含するシリカコロイド集合体分散水よりなる洗浄剤。
【請求項５８】
該シリカコロイド集合体よりなる洗浄剤中に気相の酸素を内包させるために用いられるナノバブルは、
平均直径がナノメートルレベルの微小な泡であり、
そのバブルの平均直径が１００ｎｍ以下であることを特徴とする、
請求項５７記載の酸素を包含するシリカコロイド集合体分散水よりなる洗浄剤。
【請求項５９】
該シリカコロイド集合体よりなる洗浄剤中に気相の酸素を内包させるために用いられるナノバブルを発生させるためのナノバブル発生器は、
酸素を少なくとも含む気体を液中に圧入し、ナノバブル化する機構により構成されることを特徴とする、
請求項５４乃至５８の何れか一に記載の酸素を包含するシリカコロイド集合体分散水よりなる洗浄剤。
【請求項６０】
該シリカコロイド集合体よりなる洗浄剤中に気相の酸素を内包させるために用いられるナノバブルを発生させるためのナノバブル発生器は、
ＳＰＧ膜を通して気体を液中に圧入することによりナノバブル化する機構により構成されることを特徴とする、
請求項５９記載の酸素を包含するシリカコロイド集合体分散水よりなる洗浄剤。
【請求項６１】
該シリカコロイド集合体よりなる洗浄剤中に気相の酸素を内包させるために該水系にナノバブルを注入する工程は、
液温を摂氏５０度以上に維持しつつ行われることを特徴とする、
請求項５４乃至６０の何れか一に記載の酸素を包含するシリカコロイド集合体分散水よりなる洗浄剤。
【請求項６２】
該シリカコロイド集合体よりなる洗浄剤中に気相の酸素を内包させるために該水系にナノバブルを注入する工程は、
液温を摂氏７０度以上に維持しつつ行われることを特徴とする、
請求項６１記載の酸素を包含するシリカコロイド集合体分散水よりなる洗浄剤。
【請求項６３】
該シリカコロイド集合体よりなる洗浄剤中に気相の酸素を内包させるために該水系にナノバブルを注入する工程は、
液温を摂氏８０度以上摂氏９０度以下に維持しつつ行われることを特徴とする、
請求項６２記載の酸素を包含するシリカコロイド集合体分散水よりなる洗浄剤。
【請求項６４】
該シリカコロイド集合体よりなる洗浄剤中に気相の酸素を内包させるために該水系にナノバブルを注入する工程は、
１０時間以上継続して行われることを特徴とする、
請求項５４乃至６３の何れか一に記載の酸素を包含するシリカコロイド集合体分散水よりなる洗浄剤。
【請求項６５】
該シリカコロイド集合体よりなる洗浄剤中に気相の酸素を内包させるために該水系にナノバブルを注入する工程は、
１５時間以上継続して行われることを特徴とする、
請求項６４記載の酸素を包含するシリカコロイド集合体分散水よりなる洗浄剤。
【請求項６６】
該シリカコロイド集合体よりなる洗浄剤中に気相の酸素を内包させるために該水系にナノバブルを注入する工程は、
２０時間乃至２４時間継続して行われることを特徴とする、
請求項６５記載の酸素を包含するシリカコロイド集合体分散水よりなる洗浄剤。
【請求項６７】
水系に分散したシリカコロイド集合体よりなる洗浄剤の製造方法であって、
該シリカコロイド集合体はそのコロイド集合体中に気相の酸素を内包し、
さらに該気相の酸素を内包したシリカコロイド集合体はその外周がカルシウムイオンで覆われており、
気相の酸素が水系中でシリカコロイド中に安定して維持されており、
該酸素を包含するシリカコロイド集合体分散水は、
水と、少なくともケイ酸を含む混合物を混合する第一の工程と、
該混合物を加熱しつつ該混合物中にナノバブルを注入する第二の工程と、
該ナノバブル注入工程を経た混合物をフィルタリングする第三の工程と、
を経て製造されたことを特徴とする、
酸素を包含するシリカコロイド集合体分散水よりなる洗浄剤の製造方法。
【請求項６８】
該水系に分散したシリカコロイド集合体よりなる洗浄剤の製造方法に於いて、
該分散水系がｐＨ１０以上のアルカリ性であることを特徴とする、
請求項６７記載の酸素を包含するシリカコロイド集合体分散水よりなる洗浄剤の製造方法。
【請求項６９】
該水系に分散したシリカコロイド集合体よりなる洗浄剤の製造方法に於いて、
該分散水系がｐＨ１２以上のアルカリ性であることを特徴とする、
請求項６８記載の酸素を包含するシリカコロイド集合体分散水よりなる洗浄剤の製造方法。
【請求項７０】
該水系に分散したシリカコロイド集合体よりなる洗浄剤の製造方法に於いて、
該シリカコロイドの原料がケイ酸及び炭酸カルシウムであることを特徴とする、
請求項６７乃至６９の何れか一に記載の酸素を包含するシリカコロイド集合体分散水よりなる洗浄剤の製造方法。
【請求項７１】
該水系に分散したシリカコロイド集合体よりなる洗浄剤の製造方法に於いて、
該シリカコロイドの原料のうちのケイ酸がオルトケイ酸及び／又はメタケイ酸水和物であることを特徴とする、
請求項７０記載の水系に分散した酸素を包含するシリカコロイド集合体分散水よりなる洗浄剤の製造方法。
【請求項７２】
該水系に分散したシリカコロイド集合体よりなる洗浄剤の製造方法に於いて、
該シリカコロイドの原料のうちのケイ酸の分散量が１０００ｐｐｍ以上１００００ｐｐｍ以下であることを特徴とする、
請求項７０乃至７１の何れか一に記載の酸素を包含するシリカコロイド集合体分散水よりなる洗浄剤の製造方法。
【請求項７３】
該水系に分散したシリカコロイド集合体よりなる洗浄剤の製造方法に於いて、
該シリカコロイドの原料のうちのケイ酸の分散量が２０００ｐｐｍ以上６００００ｐｐｍ以下であることを特徴とする、
請求項７２記載の酸素を包含するシリカコロイド集合体分散水よりなる洗浄剤の製造方法。
【請求項７４】
該水系に分散したシリカコロイド集合体よりなる洗浄剤の製造方法に於いて、
水系のカルシウムイオン濃度が１００ｐｐｂ以上１０００ｐｐｍ以下であることを特徴とする、
請求項７０乃至７３の何れか一に記載の酸素を包含するシリカコロイド集合体分散水よりなる洗浄剤の製造方法。
【請求項７５】
該水系に分散したシリカコロイド集合体よりなる洗浄剤の製造方法に於いて、
水系のカルシウムイオン濃度が２５０ｐｐｂ以上５５０ｐｐｍ以下であることを特徴とする、
請求項７４記載の酸素を包含するシリカコロイド集合体分散水よりなる洗浄剤の製造方法。
【請求項７６】
該水系に分散したシリカコロイド集合体よりなる洗浄剤の製造方法に於いて、
該シリカコロイド集合体中に気相の酸素を内包させるために、
該水系にナノバブルを注入する工程を経て製造されることを特徴とする、
請求項６７乃至７５の何れか一に記載の酸素を包含するシリカコロイド集合体分散水よりなる洗浄剤の製造方法。
【請求項７７】
該シリカコロイド集合体よりなる洗浄剤中に気相の酸素を内包させるために用いられるナノバブルは、
その気体に酸素を含ことを特徴とする、
請求項７６記載の酸素を包含するシリカコロイド集合体分散水よりなる洗浄剤の製造方法。
【請求項７８】
該シリカコロイド集合体よりなる洗浄剤中に気相の酸素を内包させるために用いられるナノバブルは、
その気体の主成分が酸素であることを特徴とする、
請求項７７記載の酸素を包含するシリカコロイド集合体分散水よりなる洗浄剤の製造方法。
【請求項７９】
該シリカコロイド集合体よりなる洗浄剤中に気相の酸素を内包させるために用いられるナノバブルは、
平均直径がナノメートルレベルの微小な泡であり、
そのバブルの平均直径が１μｍ以下であることを特徴とする、
請求項７６乃至７８の何れか一に記載の酸素を包含するシリカコロイド集合体分散水よりなる洗浄剤の製造方法。
【請求項８０】
該シリカコロイド集合体よりなる洗浄剤中に気相の酸素を内包させるために用いられるナノバブルは、
平均直径がナノメートルレベルの微小な泡であり、
そのバブルの平均直径が１００ｎｍ以下であることを特徴とする、
請求項７９記載の酸素を包含するシリカコロイド集合体分散水よりなる洗浄剤の製造方法。
【請求項８１】
該シリカコロイド集合体よりなる洗浄剤中に気相の酸素を内包させるために用いられるナノバブルを発生させるためのナノバブル発生器は、
酸素を少なくとも含む気体を液中に圧入し、ナノバブル化する機構により構成されることを特徴とする、
請求項７６乃至８０の何れか一に記載の酸素を包含するシリカコロイド集合体分散水よりなる洗浄剤の製造方法。
【請求項８２】
該シリカコロイド集合体よりなる洗浄剤中に気相の酸素を内包させるために用いられるナノバブルを発生させるためのナノバブル発生器は、
ＳＰＧ膜を通して気体を液中に圧入することによりナノバブル化する機構により構成されることを特徴とする、
請求項８１記載の酸素を包含するシリカコロイド集合体分散水よりなる洗浄剤の製造方法。
【請求項８３】
該シリカコロイド集合体よりなる洗浄剤中に気相の酸素を内包させるために該水系にナノバブルを注入する工程は、
液温を摂氏５０度以上に維持しつつ行われることを特徴とする、
請求項７６乃至８２の何れか一に記載の酸素を包含するシリカコロイド集合体分散水よりなる洗浄剤の製造方法。
【請求項８４】
該シリカコロイド集合体よりなる洗浄剤中に気相の酸素を内包させるために該水系にナノバブルを注入する工程は、
液温を摂氏７０度以上に維持しつつ行われることを特徴とする、
請求項８３記載の酸素を包含するシリカコロイド集合体分散水よりなる洗浄剤の製造方法。
【請求項８５】
該シリカコロイド集合体よりなる洗浄剤中に気相の酸素を内包させるために該水系にナノバブルを注入する工程は、
液温を摂氏８０度以上摂氏９０度以下に維持しつつ行われることを特徴とする、
請求項８４記載の酸素を包含するシリカコロイド集合体分散水よりなる洗浄剤の製造方法。
【請求項８６】
該シリカコロイド集合体よりなる洗浄剤中に気相の酸素を内包させるために該水系にナノバブルを注入する工程は、
１０時間以上継続して行われることを特徴とする、
請求項７６乃至８５の何れか一に記載の酸素を包含するシリカコロイド集合体分散水よりなる洗浄剤の製造方法。
【請求項８７】
該シリカコロイド集合体よりなる洗浄剤中に気相の酸素を内包させるために該水系にナノバブルを注入する工程は、
１５時間以上継続して行われることを特徴とする、
請求項８６記載の酸素を包含するシリカコロイド集合体分散水よりなる洗浄剤の製造方法。
【請求項８８】
該シリカコロイド集合体よりなる洗浄剤中に気相の酸素を内包させるために該水系にナノバブルを注入する工程は、
２０時間乃至２４時間継続して行われることを特徴とする、
請求項８７記載の酸素を包含するシリカコロイド集合体分散水よりなる洗浄剤の製造方法。
【発明の詳細な説明】
【技術分野】
【０００１】
本発明は酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法に関するものである。
【背景技術】
【０００２】
酸素は、過炭酸ナトリウムから発生する酸素が洗浄漂白剤として有効に作用することからも強力な洗浄作用を有することが知られており、また、作用後は酸素ガスとなるのみであるから安全性の面でも優れている。
【０００３】
しかし、液相中で安定して酸素を高濃度で保持することは困難であり、一般的には前記のように過炭酸ナトリウムのような化合物を用い、化学反応時に発生する酸素を利用している。
【０００４】
また、酸素の利用とは別に、コロイダルシリカはその安定性、安全性などから様々に応用されている。
【先行技術文献】
【特許文献】
【０００５】
【特許文献１】特表２００７ー５２０３２６号公報
【特許文献２】特表２００７ー５３２４７０号公報
【特許文献３】特公平３ー３５２４５号公報
【特許文献４】特許第５５０５６２０号公報
【発明の概要】
【発明が解決しようとする課題】
【０００６】
しかしながら、シリカコロイドを応用して各種の機能を発現させる研究は多々なされて来ているが（特許文献１乃至４参照）、シリカコロイド中に酸素を安定的に保持し、その機能を発現させるという思想はなく、また実現手段も現在のところない。
【課題を解決するための手段】
【０００７】
本発明は、水系に分散したシリカコロイド集合体又は酸素を包含するシリカコロイド集合体分散水よりなる洗浄剤であって、該シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されていることを特徴とする、酸素を包含するシリカコロイド集合体分散水及び酸素を包含するシリカコロイド集合体分散水よりなる洗浄剤である。
【０００８】
また本発明は、該水系に分散したシリカコロイド集合体は、該分散水系がｐＨ１０以上のアルカリ性であることを特徴とする。さらに本発明は、該分散水系がｐＨ１２以上のアルカリ性であることを特徴とする。
【０００９】
また本発明は、該水系に分散したシリカコロイド集合体は、該シリカコロイドの原料がケイ酸及び炭酸カルシウムであることを特徴とする。さらに本発明は、該シリカコロイドの原料のうちのケイ酸がオルトケイ酸及び／又はメタケイ酸水和物であることを特徴とする。
【００１０】
また本発明は、該水系に分散したシリカコロイド集合体は、該シリカコロイドの原料のうちのケイ酸の分散量が１０００ｐｐｍ以上１００００ｐｐｍ以下であることを特徴とする。さらに本発明は、該シリカコロイドの原料のうちのケイ酸の分散量が２０００ｐｐｍ以上６００００ｐｐｍ以下であることを特徴とする。
【００１１】
また本発明は、該水系に分散したシリカコロイド集合体は、水系のカルシウムイオン濃度が１００ｐｐｂ以上１０００ｐｐｍ以下であることを特徴とする。さらに本発明は、水系のカルシウムイオン濃度が２５０ｐｐｂ以上５５０ｐｐｍ以下であることを特徴とする。
【００１２】
また本発明は、該水系に分散したシリカコロイド集合体は、該シリカコロイド集合体中に気相の酸素を内包させるために、該水系にナノバブルを注入する工程を経て製造されることを特徴とする。
【００１３】
また本発明は、該シリカコロイド集合体中に気相の酸素を内包させるために用いられるナノバブルは、その気体に酸素を含ことを特徴とする。さらに本発明は、その気体の主成分が酸素であることを特徴とする。
【００１４】
また本発明は、該シリカコロイド集合体中に気相の酸素を内包させるために用いられるナノバブルは、平均直径がナノメートルレベルの微小な泡であり、そのバブルの平均直径が１μｍ以下であることを特徴とする。さらに本発明は、そのバブルの平均直径が１００ｎｍ以下であることを特徴とする。
【００１５】
また本発明は、該シリカコロイド集合体中に気相の酸素を内包させるために用いられるナノバブルを発生させるためのナノバブル発生器は、酸素を少なくとも含む気体を液中に圧入し、ナノバブル化する機構により構成されることを特徴とする。さらに本発明は、該シリカコロイド集合体中に気相の酸素を内包させるために用いられるナノバブルを発生させるためのナノバブル発生器は、ＳＰＧ膜を通して気体を液中に圧入することによりナノバブル化する機構により構成されることを特徴とする。
【００１６】
また本発明は、該シリカコロイド集合体中に気相の酸素を内包させるために該水系にナノバブルを注入する工程は、液温を摂氏５０度以上に維持しつつ行われることを特徴とする。さらに本発明は、液温を摂氏７０度以上に維持しつつ行われることを特徴とし、さらに、液温を摂氏８０度以上摂氏９０度以下に維持しつつ行われることを特徴とする。
【００１７】
また本発明は、該シリカコロイド集合体中に気相の酸素を内包させるために該水系にナノバブルを注入する工程は、１０時間以上継続して行われることを特徴とする。さらに本発明は、該工程が１５時間以上継続して行われることを特徴とし、さらに、２０時間乃至２４時間継続して行われることを特徴とする。
【００１８】
さらに本発明は、水系に分散したシリカコロイド集合体の製造方法又は酸素を包含するシリカコロイド集合体分散水よりなる洗浄剤の製造方法であって、該シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されており、該酸素を包含するシリカコロイド集合体分散水は、水と、少なくともケイ酸を含む混合物を混合する第一の工程と、該混合物を加熱しつつ該混合物中にナノバブルを注入する第二の工程と、該ナノバブル注入工程を経た混合物をフィルタリングする第三の工程と、を経て製造されたことを特徴とする、酸素を包含するシリカコロイド集合体分散水の製造方法であり、酸素を包含するシリカコロイド集合体分散水よりなる洗浄剤の製造方法である。
【００１９】
また本発明は、該水系に分散したシリカコロイド集合体は、該分散水系がｐＨ１０以上のアルカリ性であることを特徴とする。さらに本発明は、該分散水系がｐＨ１２以上のアルカリ性であることを特徴とする。
【００２０】
また本発明は、該水系に分散したシリカコロイド集合体は、該シリカコロイドの原料がケイ酸及び炭酸カルシウムであることを特徴とする。さらに本発明は、該シリカコロイドの原料のうちのケイ酸がオルトケイ酸及び／又はメタケイ酸水和物であることを特徴とする。
【００２１】
また本発明は、該水系に分散したシリカコロイド集合体は、該シリカコロイドの原料のうちのケイ酸の分散量が１０００ｐｐｍ以上１００００ｐｐｍ以下であることを特徴とする。さらに本発明は、該シリカコロイドの原料のうちのケイ酸の分散量が２０００ｐｐｍ以上６００００ｐｐｍ以下であることを特徴とする。
【００２２】
また本発明は、該水系に分散したシリカコロイド集合体は、水系のカルシウムイオン濃度が１００ｐｐｂ以上１０００ｐｐｍ以下であることを特徴とする。さらに本発明は、水系のカルシウムイオン濃度が２５０ｐｐｂ以上５５０ｐｐｍ以下であることを特徴とする。
【００２３】
また本発明は、該水系に分散したシリカコロイド集合体は、該シリカコロイド集合体中に気相の酸素を内包させるために、該水系にナノバブルを注入する工程を経て製造されることを特徴とする。
【００２４】
また本発明は、該シリカコロイド集合体中に気相の酸素を内包させるために用いられるナノバブルは、その気体に酸素を含ことを特徴とする。さらに本発明は、その気体の主成分が酸素であることを特徴とする。
【００２５】
また本発明は、該シリカコロイド集合体中に気相の酸素を内包させるために用いられるナノバブルは、平均直径がナノメートルレベルの微小な泡であり、そのバブルの平均直径が１μｍ以下であることを特徴とする。さらに本発明は、そのバブルの平均直径が１００ｎｍ以下であることを特徴とする。
【００２６】
また本発明は、該シリカコロイド集合体中に気相の酸素を内包させるために用いられるナノバブルを発生させるためのナノバブル発生器は、酸素を少なくとも含む気体を液中に圧入し、ナノバブル化する機構により構成されることを特徴とする。さらに本発明は、該シリカコロイド集合体中に気相の酸素を内包させるために用いられるナノバブルを発生させるためのナノバブル発生器は、ＳＰＧ膜を通して気体を液中に圧入することによりナノバブル化する機構により構成されることを特徴とする。
【００２７】
また本発明は、該シリカコロイド集合体中に気相の酸素を内包させるために該水系にナノバブルを注入する工程は、液温を摂氏５０度以上に維持しつつ行われることを特徴とする。さらに本発明は、液温を摂氏７０度以上に維持しつつ行われることを特徴とし、さらに、液温を摂氏８０度以上摂氏９０度以下に維持しつつ行われることを特徴とする。
【００２８】
また本発明は、該シリカコロイド集合体中に気相の酸素を内包させるために該水系にナノバブルを注入する工程は、１０時間以上継続して行われることを特徴とする。さらに本発明は、該工程が１５時間以上継続して行われることを特徴とし、さらに、２０時間乃至２４時間継続して行われることを特徴とする。
【発明の効果】
【００２９】
本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法は、簡便な方法で酸素を高濃度で安定的に保持し、洗浄効果発現時にはかかる酸素が急激に解放されて強力な洗浄力を発現することが出来る。
【００３０】
本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法は、簡便な方法で安全且つ強力な洗浄力を持つ水系素材を提供することが出来、様々な応用製品を産み出して我が国産業の発展に寄与することが出来る。特に本発明に係る酸素を包含するシリカコロイド集合体分散水は界面活性剤を含まず、且つ洗浄力を発揮した後は水、酸素、ケイ酸及び炭酸カルシウムのみを生成するから、環境ストレスが極小で、アレルギー反応を生じる可能性も非常低く、非常に安全性の高い水系素材を提供することが出来、様々な応用製品を産み出して我が国産業の発展に寄与することが出来る。
【図面の簡単な説明】
【００３１】
【図１】図１は、本発明に係る酸素を包含するシリカコロイド集合体分散水及び酸素を包含するシリカコロイド集合体分散水よりなる洗浄剤中の酸素を包含するシリカコロイド集合体の構成、及びその洗浄機能の発現を説明するための概念図である。
【図２】図２は、本発明に係る酸素を包含するシリカコロイド集合体分散水の製造方法及び酸素を包含するシリカコロイド集合体分散水よりなる洗浄剤の製造方法を説明するための概念図である。
【発明を実施するための形態】
【００３２】
以下、本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法を、図面を用いて説明する。
【００３３】
図１は、本発明に係る酸素を包含するシリカコロイド集合体分散水及び酸素を包含するシリカコロイド集合体分散水よりなる洗浄剤中の酸素を包含するシリカコロイド集合体の構成、及びその洗浄機能の発現を説明するための概念図である。以下、本発明に係る酸素を包含するシリカコロイド集合体分散水及び酸素を包含するシリカコロイド集合体分散水よりなる洗浄剤中の酸素を包含するシリカコロイド集合体の構成、及びその洗浄機能の発現を、図１を用いて説明する。
【００３４】
本発明は、水系に分散したシリカコロイド集合体又は酸素を包含するシリカコロイド集合体分散水よりなる洗浄剤であって、該シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されていることを特徴とする、酸素を包含するシリカコロイド集合体分散水及び酸素を包含するシリカコロイド集合体分散水よりなる洗浄剤である。
【００３５】
また本発明は、水系に分散したシリカコロイド集合体の製造方法又は酸素を包含するシリカコロイド集合体分散水よりなる洗浄剤の製造方法であって、該シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されており、該酸素を包含するシリカコロイド集合体分散水は、水と、少なくともケイ酸を含む混合物を混合する第一の工程と、該混合物を加熱しつつ該混合物中にナノバブルを注入する第二の工程と、該ナノバブル注入工程を経た混合物をフィルタリングする第三の工程と、を経て製造されたことを特徴とする、酸素を包含するシリカコロイド集合体分散水の製造方法であり、酸素を包含するシリカコロイド集合体分散水よりなる洗浄剤の製造方法である。
【００３６】
本発明に於いては、水と、少なくともケイ酸を含む混合物を混合する第一の工程により、まず図１中１で示されるシリカコロイドを水系に分散した液を作成する。次に該混合物を加熱しつつ該混合物中にナノバブルを注入する第二の工程により、分散液に酸素を含む気体をナノバブルにして注入することによって図１中２で示される圧縮酸素がシリカコロイド集合体中に取り込まれた状態を生成する。ここで、前記ナノバブル注入工程においてシリカコロイド濃度、カルシウムイオン濃度及び液温を一定条件に設定することにより、図１中３で示されるその外周がカルシウムイオンで覆われており、気相の酸素が水系中でシリカコロイド中に安定して維持されている水系に分散したシリカコロイド集合体を得る。
【００３７】
本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法は、簡便な方法で酸素を高濃度で安定的に保持し、洗浄効果発現時にはかかる酸素が急激に解放されて強力な洗浄力を発現することが出来る。
【００３８】
前記の方法により、シリカコロイド集合体の内部に酸素が保持され、さらに酸素を抱き込んだシリカコロイド集合体がカルシウムイオンでコートされた状態になるため、水系の中で酸素を安定的に保持することが出来るのである。
【００３９】
以下、かかる酸素が水系中でシリカコロイド中に安定して維持されている状態の分散水が洗浄力を発揮する機序を説明する。
【００４０】
まず前記の安定化されたシリカコロイドに汚れ、特に脂肪酸（ステイン等）が近づくと図１中４に示されるようにその正電荷がシリカコロイドを覆うカルシウムイオンと反応して熱が発生する。油汚れは「Ｓ＝ＣーＯ」で表される結合が決定基であり、かかる結合とカルシウムイオンの中和反応により発熱が生じるのである。
【００４１】
これにより図１中５に示されるようにコロイドの崩壊が生じて酸素が膨張拡散して、膨張による物理的な効果により汚れを剥離させて洗浄効果が発現する。即ち、シリカコロイドに抱きかかえられた酸素が前記の熱遷移により膨張して物理的なエネルギーを生じ、図１中６に示されるようにステインなどの汚れを分断するとともに叩き出す効果が得られる。もちろん、酸素自身の化学的な洗浄作用も同時に発現する。
【実施例１】
【００４２】
本発明は、水系に分散したシリカコロイド集合体又は酸素を包含するシリカコロイド集合体分散水よりなる洗浄剤であって、該シリカコロイド集合体はそのコロイド集合体中に気相の酸素を内包し、さらに該気相の酸素を内包したシリカコロイド集合体はその外周がカルシウムイオンで覆われており、気相の酸素が水系中でシリカコロイド中に安定して維持されていることを特徴とする、酸素を包含するシリカコロイド集合体分散水及び酸素を包含するシリカコロイド集合体分散水よりなる洗浄剤である。
【００４３】
本実施例に於いては、該酸素を包含するシリカコロイド集合体分散水は、水と、少なくともケイ酸を含む混合物を混合する第一の工程と、該混合物を加熱しつつ該混合物中にナノバブルを注入する第二の工程と、該ナノバブル注入工程を経た混合物をフィルタリングする第三の工程と、を経て製造された。
【００４４】
本実施例に於いては、シリカコロイドの原料としてケイ酸及び炭酸カルシウムを用い、該シリカコロイドの原料のうちのケイ酸としてはオルトケイ酸及びメタケイ酸水和物の混合物を用いた。
【００４５】
ここで本発明は、該水系に分散したシリカコロイド集合体は、該シリカコロイドの原料がケイ酸及び炭酸カルシウムであることを特徴し、さらに本発明は、該シリカコロイドの原料のうちのケイ酸がオルトケイ酸及び／又はメタケイ酸水和物であることを特徴とする。かかる材料であれば、本実施例で用いた材料以外も好適に用いることが出来る。なお、材料の粒径は、コロイド化するのであるから、任意のものを用いることが出来る。
【００４６】
本実施例に於いては、分散水系をｐＨ１３に保持してナノバブル注入を行った。ここで、本発明は、該分散水系がｐＨ１０以上のアルカリ性であることを特徴とし、さらに本発明は、該分散水系がｐＨ１２以上のアルカリ性であることを特徴とする。かかる条件であれば本発明は実現可能であるが、本実施例のｐＨ１３とすることがより望ましい。
【００４７】
本実施例に於いては、シリカコロイドの原料のうちのケイ酸の分散量が４０００ｐｐｍとなるように調製した。ここで本発明は、該シリカコロイドの原料のうちのケイ酸の分散量が１０００ｐｐｍ以上１００００ｐｐｍ以下であることを特徴とし、さらに本発明は、該シリカコロイドの原料のうちのケイ酸の分散量が２０００ｐｐｍ以上６００００ｐｐｍ以下であることを特徴とする。かかる条件であれば本発明は実現可能であるが、本実施例の４０００ｐｐｍとすることがより望ましい。
【００４８】
本実施例に於いては、水系のカルシウムイオン濃度が３０７ｐｐｂとなるように調製した。ここで本発明は、水系のカルシウムイオン濃度が１００ｐｐｂ以上１０００ｐｐｍ以下であることを特徴とし、さらに本発明は、水系のカルシウムイオン濃度が２５０ｐｐｂ以上５５０ｐｐｍ以下であることを特徴とする。かかる条件であれば本発明は実現可能であるが、本実施例の３０７ｐｐｂとすることがより望ましい。
【００４９】
本実施例に於いては、、該水系にナノバブルを注入する工程を経て製造された。該シリカコロイド集合体中に気相の酸素を内包させるために用いられるナノバブル発生器としては、ＳＰＧ膜を通して気体を液中に圧入することによりナノバブル化する機構を用いた。ここで本発明に於いてはシリカコロイド集合体中に気相の酸素を内包させるために用いられるナノバブルを発生させるためのナノバブル発生器は、酸素を少なくとも含む気体を液中に圧入し、ナノバブル化する機構により構成されればよく、ＳＰＧ膜を用いるものに限定されるものではない。
【００５０】
本実施例に於いては、該シリカコロイド集合体中に気相の酸素を内包させるために用いられるナノバブルとして、そのバブルの平均直径が１００ｎｍ以下になるようにした。ここで本発明に於いては該シリカコロイド集合体中に気相の酸素を内包させるために用いられるナノバブルの平均直径がナノメートルレベルの微小な泡であり、そのバブルの平均直径が１μｍ以下であることが望ましく、そのバブルの平均直径が１００ｎｍ以下であることがより望ましい。
【００５１】
本実施例に於いては、シリカコロイド集合体中に気相の酸素を内包させるために用いられるナノバブルに用いる気体は純酸素を用いた。ここで本発明に於いては、その気体に酸素を包含するものを用いればよく、空気等であっても問題ない。
【００５２】
本実施例に於いては、該シリカコロイド集合体中に気相の酸素を内包させるために該水系にナノバブルを注入する工程を、液温を摂氏８５度に維持しつつ行った。ここで本発明に於いては、液温を摂氏５０度以上に維持すればよく、液温を摂氏７０度以上に維持すればさらに望ましく、液温を摂氏８０度以上摂氏９０度以下に維持することがさらに望ましい。
【００５３】
本実施例に於いては、シリカコロイド集合体中に気相の酸素を内包させるために該水系にナノバブルを注入する工程を、２０乃至２４時間時間継続して行った。ここで本発明に於いては、該水系にナノバブルを注入する工程は、１０時間以上継続して行われることが望ましく、該工程が１５時間以上継続して行われることがより望ましく、０時間乃至２４時間継続して行われることがさらに望ましい。
【００５４】
さらにこの後、本実施例に於いては、＃１０８のフィルターを通してフィルタリングを行い、一度コンテナに充填した後、さらに＃１８のフィルターを通して製品を製造した。ここで、フィルタリングは任意であり、また、充填は如何なる容器に行っても良い。
【００５５】
図２は、本発明に係る酸素を包含するシリカコロイド集合体分散水の製造方法及び酸素を包含するシリカコロイド集合体分散水よりなる洗浄剤の製造方法を説明するための概念図である。これまで説明した通り、かかる工程を経ることにより、本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法は、簡便な方法で酸素を高濃度で安定的に保持し、洗浄効果発現時にはかかる酸素が急激に解放されて強力な洗浄力を発現することが出来る。
【産業上の利用可能性】
【００５６】
本発明に係る酸素を包含するシリカコロイド集合体分散水、酸素を包含するシリカコロイド集合体分散水の製造方法、酸素を包含するシリカコロイド集合体分散水よりなる洗浄剤及び酸素を包含するシリカコロイド集合体分散水よりなる洗浄剤の製造方法は、簡便な方法で安全且つ強力な洗浄力を持つ水系素材を提供することが出来、様々な応用製品を産み出して我が国産業の発展に寄与することが出来る。特に本発明に係る酸素を包含するシリカコロイド集合体分散水は界面活性剤を含まず、且つ洗浄力を発揮した後は水、酸素、ケイ酸及び炭酸カルシウムのみを生成するから、環境ストレスが極小で、アレルギー反応を生じる可能性も非常低く、非常に安全性の高い水系素材を提供することが出来、様々な応用製品を産み出して我が国産業の発展に寄与することが出来る。
【符号の説明】
【００５７】
１    シリカコロイド
２    圧縮酸素を取り込んだシリカコロイド
３    さらにカルシウムイオンでコートされたシリカコロイド
４    ステイン等との反応
５    コロイド崩壊と酸素膨張
６    脂肪鎖の切断等
【図１】
2017222523.tif 000003
【図２】
2017222523.tif 000004